(57)【要約】【課題】本発明の課題は、末端アニオン性基のベタイン構造を有する繰り返し単位を含むビニル系重合体（Ａ）を用いることで、タンパク質の機能を損なうことなく安定保管が可能な、タンパク質安定化剤を提供することにある。また、該タンパク質安定化剤とタンパク質とを共存させることで、タンパク質の機能を損なうことなく安定保管が可能な、タンパク質の安定化方法を提供することにある。【解決手段】上記課題は、末端アニオン性基のベタイン構造を有する繰り返し単位を含むビニル系重合体（Ａ）を含有する、タンパク質安定化剤及びタンパク質の安定化方法によって解決される。【選択図】  なし【特許請求の範囲】
【請求項１】
末端アニオン性基のベタイン構造を有する繰り返し単位を含むビニル系重合体（Ａ）を含有する、タンパク質安定化剤。
【請求項２】
前記ビニル系重合体（Ａ）が、下記一般式１〜３で表される少なくともいずれかの構造を側鎖に有する、請求項１に記載のタンパク質安定化剤。
【化１】
2020019878.tif 000023
【化２】
2020019878.tif 000024
【化３】
2020019878.tif 000025
［一般式１〜３中、
Ｒ２は、炭素数１〜６のアルキレン基、
Ｒ３及びＲ４は、それぞれ独立して炭素数１〜４のアルキル基、
Ｒ５は、炭素数１〜４のアルキレン基
Ｘは、酸素原子又はＮＨ、
Ｙは、ＣＯＯ−又はＳＯ３−、
Ｒ７は、水素原子又は炭素数１〜４のアルキル基、
Ｒ８は、炭素数１〜６のアルキレン基又は炭素数１〜６のヒドロキシアルキレン基、
Ｒ１０〜Ｒ１４のうち４つは、それぞれ独立して水素原子又は炭素数１〜６のアルキル基を表し、Ｒ１０〜Ｒ１4のうちの１つは、ビニル系重合体の主鎖との結合位置を表し、
Ｒ１５は、炭素数１〜６のアルキレン基又は炭素数１〜６のヒドロキシアルキレン基を表し、
＊は、ビニル系重合体の主鎖との結合位置を表す。］
【請求項３】
前記末端アニオン性基のベタイン構造を有する繰り返し単位の合計が、ビニル系重合体（Ａ）の全構成単位中３０〜９５ｍｏｌ％である、請求項１又は２に記載のタンパク質安定化剤。
【請求項４】
前記ビニル系重合体（Ａ）が、下記（ｉ）又は（ｉｉ）のいずれかである、請求項１〜３いずれか１項に記載のタンパク質安定化剤。
（ｉ）少なくとも、末端アニオン性基のベタイン構造を有する単量体（ａ）を含む単量体を重合してなる重合体。
（ｉｉ）少なくとも、３級アミノ基を有する単量体（ａ’）を含む単量体を重合してなる重合体の３級アミノ基に、ベタイン化剤（Ｄ）を反応させてなる重合体。
【請求項５】
前記（ｉ）又は（ｉｉ）の重合体が、炭素数１〜１８のアルキル基を有する単量体（ｂ）を、重合体を構成する単量体に含む、請求項４に記載のタンパク質安定化剤。
【請求項６】
前記ビニル系重合体（Ａ）のガラス転移温度が−２０℃〜１５０℃である、請求項１〜５いずれか１項に記載のタンパク質安定化剤。
【請求項７】
請求項１〜６いずれか１項に記載のタンパク質安定化剤と、タンパク質とを共存させることを特徴とする、タンパク質の安定化方法。
【発明の詳細な説明】
【技術分野】
【０００１】
本発明は、タンパク質安定化剤及びタンパク質の安定化方法に関する。
【背景技術】
【０００２】
タンパク質はポリペプチド鎖内のファンデルワールス相互作用、水素結合、静電的相互作用などの非共有結合性の弱い極性相互作用によって高次構造が維持されており、このような高次構造により様々な機能が発現されている。これらの結合は外的なさまざまな要因（温度、ｐＨ、塩濃度、タンパク質自身の濃度、界面活性剤、変性剤、二価金属、プロテアーゼの共存）によって変化し、場合によってはタンパク質の構造が壊れて本来の機能が失われた状態となる。そのためタンパク質の安定性は機能的な高次構造を維持する能力と言い換えることができる。
【０００３】
このような理由からタンパク質を水溶液中で安定化させる必要があり、緩衝溶液中で常に所定の温度にして保存するなど保管条件の最適化や、安定化剤（アルブミンなど他のタンパク質、グリセロース・ポリエチレングリコール・スクロースなどの多価アルコール、グルタミン酸・リジンなどのアミノ酸、グルタチオン・ジチオトレイトールなどの還元剤、ＥＤＴＡなどの金属キレート剤、クエン酸などの有機酸塩、重金属塩、基質、補酵素）を単独又は併用しての使用が検討されている（非特許文献１）。
特に合成化合物の安定化剤としては、例えば、特許文献１にはホスホリルコリン基を有する重合体、特許文献２にはカルボベタイン構造を有する低分子化合物、が開示されている。
【先行技術文献】
【特許文献】
【０００４】
【特許文献１】特開平１０−４５７９４号公報
【特許文献２】特表２００５−５１３００７号公報
【非特許文献】
【０００５】
【非特許文献１】新生化学実験講座１  タンパク質Ｉ  分離・精製・性質  １６章
【発明の概要】
【発明が解決しようとする課題】
【０００６】
しかし、これらの方法はタンパク質の種類によっては、保持率や安定期間が満足できるものではない場合があり、更なる改良が求められている。
そこで、本発明の課題は、末端アニオン性基のベタイン構造を有する繰り返し単位を含むビニル系重合体（Ａ）を用いることで、タンパク質の機能を損なうことなく安定保管が可能な、タンパク質安定化剤を提供することにある。また、該タンパク質安定化剤とタンパク質とを共存させることで、タンパク質の機能を損なうことなく安定保管が可能な、タンパク質の安定化方法を提供することにある。
【課題を解決するための手段】
【０００７】
本願発明は、末端アニオン性基のベタイン構造を有する繰り返し単位を含むビニル系重合体（Ａ）を含有する、タンパク質安定化剤を用いることにより、タンパク質の機能を損なうことなく安定保管を可能とする効果を奏するものである。
以下に、本願発明〔１〕〜〔７〕を示す。
【０００８】
〔１〕  末端アニオン性基のベタイン構造を有する繰り返し単位を含むビニル系重合体（Ａ）を含有する、タンパク質安定化剤。
【０００９】
〔２〕  前記ビニル系重合体（Ａ）が、下記一般式１〜３で表される少なくともいずれかの構造を側鎖に有する、〔１〕に記載のタンパク質安定化剤。
【００１０】
【化１】
2020019878.tif 000002
【００１１】
【化２】
2020019878.tif 000003
【００１２】
【化３】
2020019878.tif 000004
【００１３】
［一般式１〜３中、
Ｒ２は、炭素数１〜６のアルキレン基、
Ｒ３及びＲ４は、それぞれ独立して炭素数１〜４のアルキル基、
Ｒ５は、炭素数１〜４のアルキレン基
Ｘは、酸素原子又はＮＨ、
Ｙは、ＣＯＯ−又はＳＯ３−、
Ｒ７は、水素原子又は炭素数１〜４のアルキル基、
Ｒ８は、炭素数１〜６のアルキレン基又は炭素数１〜６のヒドロキシアルキレン基、
Ｒ１０〜Ｒ１４のうち４つは、それぞれ独立して水素原子又は炭素数１〜６のアルキル基を表し、Ｒ１０〜Ｒ１4のうちの１つは、ビニル系重合体の主鎖との結合位置を表し、
Ｒ１５は、炭素数１〜６のアルキレン基又は炭素数１〜６のヒドロキシアルキレン基を表し、
＊は、ビニル系重合体の主鎖との結合位置を表す。］
【００１４】
〔３〕  前記末端アニオン性基のベタイン構造を有する繰り返し単位の合計が、ビニル系重合体（Ａ）の全構成単位中３０〜９５ｍｏｌ％である、〔１〕又は〔２〕に記載のタンパク質安定化剤。
【００１５】
〔４〕  前記ビニル系重合体（Ａ）が、下記（ｉ）又は（ｉｉ）のいずれかである、〔１〕〜〔３〕いずれか１項に記載のタンパク質安定化剤。
（ｉ）少なくとも、末端アニオン性基のベタイン構造を有する単量体（ａ）を含む単量体を重合してなる重合体。
（ｉｉ）少なくとも、３級アミノ基を有する単量体（ａ’）を含む単量体を重合してなる重合体の３級アミノ基に、ベタイン化剤（Ｄ）を反応させてなる重合体。
【００１６】
〔５〕  前記（ｉ）又は（ｉｉ）の重合体が、炭素数１〜１８のアルキル基を有する単量体（ｂ）を、重合体を構成する単量体に含む、〔４〕に記載のタンパク質安定化剤。
【００１７】
〔６〕  前記ビニル系重合体（Ａ）のガラス転移温度が−２０℃〜１５０℃である、〔１〕〜〔５〕いずれか１項に記載のタンパク質安定化剤。
【００１８】
〔７〕  〔１〕〜〔６〕いずれか１項に記載のタンパク質安定化剤と、タンパク質とを共存させることを特徴とする、タンパク質の安定化方法。
【発明の効果】
【００１９】
本願発明により、末端アニオン性基のベタイン構造を有する繰り返し単位を含むビニル系重合体（Ａ）を用いることで、タンパク質の機能を損なうことなく安定保管が可能な、タンパク質安定化剤を提供することできる。また、該タンパク質安定化剤とタンパク質とを共存させることで、タンパク質の機能を損なうことなく安定保管が可能な、タンパク質の安定化方法を提供することができる。
【発明を実施するための形態】
【００２０】
本発明のタンパク質安定化剤は、末端アニオン性基のベタイン構造を有する繰り返し単位を含むビニル系重合体（Ａ）を含有することを特徴とする。
【００２１】
＜ビニル系重合体（Ａ）＞
ビニル系重合体（Ａ）は、末端アニオン性基のベタイン構造を有する繰り返し単位を含む。ここでベタイン構造とは、正電荷と負電荷を同一分子内の隣り合わない位置に持ち、正電荷をもつ原子には解離しうる水素原子が結合しておらず、全体としては中性である（電荷を持たない）構造を指す。即ち、ビニル系重合体（Ａ）は、側鎖にベタイン構造を有し、ベタイン構造のアニオン性基が、ビニル系重合体の主鎖から離れた位置に存在しているものをいう。
ビニル系重合体（Ａ）は、下記一般式１〜３で表される少なくともいずれかの構造を側鎖に有することが好ましく、従来公知のポリマーを用いることができ、２種以上を併用してもよい。分子内に末端アニオン性基のベタイン構造を有することで、たんぱく質周囲の環境を適切に制御し、優れたタンパク質安定化効果を有することができる。
このベタイン構造は３０〜９５ｍｏｌ％含まれることが好ましい。すなわち、末端アニオン性基のベタイン構造を有する繰り返し単位の合計が、ビニル系重合体（Ａ）の全構成単位中３０〜９５ｍｏｌ％である
【００２２】
【化４】
2020019878.tif 000005
【００２３】
【化５】
2020019878.tif 000006
【００２４】
【化６】
2020019878.tif 000007
【００２５】
［一般式１〜３中、
Ｒ２は、炭素数１〜６のアルキレン基、
Ｒ３及びＲ４は、それぞれ独立して炭素数１〜４のアルキル基、
Ｒ５は、炭素数１〜４のアルキレン基
Ｘは、酸素原子又はＮＨ、
Ｙは、ＣＯＯ−又はＳＯ３−、
Ｒ７は、水素原子又は炭素数１〜４のアルキル基、
Ｒ８は、炭素数１〜６のアルキレン基又は炭素数１〜６のヒドロキシアルキレン基、
Ｒ１０〜Ｒ１４のうち４つは、それぞれ独立して水素原子又は炭素数１〜６のアルキル基を表し、Ｒ１０〜Ｒ１4のうちの１つは、ビニル系重合体の主鎖との結合位置を表し、
Ｒ１５は、炭素数１〜６のアルキレン基又は炭素数１〜６のヒドロキシアルキレン基を表し、
＊は、ビニル系重合体の主鎖との結合位置を表す。］
【００２６】
本発明において、ビニル系重合体（Ａ）は、以下のような２つの方法で得ることができる。
（ｉ）少なくとも、末端アニオン性基のベタイン構造を有する単量体（ａ）を含む単量体を重合してなる重合体。
（ｉｉ）少なくとも、３級アミノ基を有する単量体（ａ’）を含む単量体を重合してなる重合体の３級アミノ基に、ベタイン化剤（Ｄ）を反応させてなる重合体。
【００２７】
中でも、
（ｉ−１）下記一般式４〜６で表される少なくともいずれかの単量体（ａ１）〜（ａ３）と、単量体（ａ１）〜（ａ３）以外の共重合可能な単量体とを共重合してなる共重合体（ビニル系重合体（ｉ−１）ともいう）。
あるいは、
（ｉｉ−１）下記一般式７〜９で表される少なくともいずれかの３級アミノ基を有する単量体（ａ’４）〜（ａ’６）と、単量体（ａ’４）〜（ａ’６）以外の共重合可能な単量体とを共重合してなる共重合体中の３級アミノ基に、ベタイン化剤（Ｄ）を反応させてなる共重合体（ビニル系重合体（ｉｉ−１）ともいう）。
であることが好ましい。
【００２８】
【化７】
2020019878.tif 000008
【００２９】
【化８】
2020019878.tif 000009
【００３０】
【化９】
2020019878.tif 000010
【００３１】
【化１０】
2020019878.tif 000011
【００３２】
【化１１】
2020019878.tif 000012
【００３３】
【化１２】
2020019878.tif 000013
【００３４】
［一般式４〜９中、
Ｒ１及びＲ６は、それぞれ独立して水素原子又は炭素数１〜４のアルキル基、
Ｒ１６〜Ｒ２０のうち４つは、それぞれ独立して水素原子又は炭素数１〜６のアルキル基、
Ｒ１６〜Ｒ２０のうちの１つは、ＣＨ２＝Ｃ（Ｒ２１）−、
Ｒ２１は、水素原子又は炭素数１〜４のアルキル基、
＊＊は、ベタイン化剤（Ｄ）との反応部位、を表す。
Ｒ２〜Ｒ５、Ｒ７〜Ｒ８及びＲ１５は、一般式１〜３で示したものと同義である。］
【００３５】
＜水溶性ビニル系重合体（ｉ−１）＞
水溶性ビニル系重合体（ｉ−１）は、前述の通り、一般式４〜６で示される群から選択される少なくもといずれかの単量体（ａ１）〜（ａ３）を共重合体の構成単位とするものである。単量体（ａ１）〜（ａ３）の利用によって、ビニル重合体の側鎖に末端アニオン性基のベタイン構造を導入することができる。そこで、単量体（ａ１）〜（ａ３）は、ベタイン単量体ということもできる。
【００３６】
＜末端アニオン性基のベタイン構造を有する単量体（ａ）＞
末端アニオン性基のベタイン構造を有する単量体（ａ）としては、前述の単量体（ａ１）〜（ａ３）が好適に用いられる。
【００３７】
＜単量体（ａ１）＞
単量体（ａ１）としては、例えば、
Ｎ−（メタ）アクリロイルオキシメチル−Ｎ，Ｎ−ジメチルアンモニウムメチル−α−カルボキシベタイン、Ｎ−（メタ）アクリロイルオキシエチル−Ｎ，Ｎ−ジメチルアンモニウムメチル−α−カルボキシベタイン、Ｎ−（メタ）アクリロイルオキシプロピル−Ｎ，Ｎ−ジメチルアンモニウムメチル−α−カルボキシベタイン、Ｎ−（メタ）アクリロイルオキシブチル−Ｎ，Ｎ−ジメチルアンモニウムメチル−α−カルボキシベタイン、Ｎ−（メタ）アクリロイルオキシメチル−Ｎ，Ｎ−ジエチルアンモニウムメチル−α−カルボキシベタイン、Ｎ−（メタ）アクリロイルオキシエチル−Ｎ，Ｎ−ジエチルアンモニウムメチル−α−カルボキシベタイン、Ｎ−（メタ）アクリロイルオキシプロピル−Ｎ，Ｎ−ジエチルアンモニウムメチル−α−カルボキシベタイン、Ｎ−（メタ）アクリロイルオキシブチル−Ｎ，Ｎ−ジエチルアンモニウムメチル−α−カルボキシベタイン、などのＮ−(メタ)アクリロイルオキシアルキル−Ｎ，Ｎ−ジアルキルアンモニウムアルキル−α−カルボキシベタイン；Ｎ−（メタ）アクリルアミドプロピル−Ｎ，Ｎ−ジメチルアンモニウムメチル−α−カルボキシベタイン、Ｎ−（メタ）アクリルアミドプロピル−Ｎ，Ｎ−ジエチルアンモニウムメチル−α−カルボキシベタイン、などのＮ−(メタ)アクリルアミドアルキル−Ｎ，Ｎ−ジアルキルアンモニウムアルキル−α−カルボキシベタイン；Ｎ−（メタ）アクリルアミドプロピル−Ｎ，Ｎ−ジメチルアンモニウムメチル−α−カルボキシベタイン、Ｎ−（メタ）アクリルアミドプロピル−Ｎ，Ｎ−ジエチルアンモニウムメチル−α−カルボキシベタイン、などのＮ−(メタ)アクリルアミドアルキル−Ｎ，Ｎ−ジアルキルアンモニウムアルキル−α−カルボキシベタイン；Ｎ−（メタ）アクリロイルオキシメチル−Ｎ，Ｎ−ジメチルアンモニウムメチル−α−スルホベタイン、Ｎ−（メタ）アクリロイルオキシメチル−Ｎ，Ｎ−ジメチルアンモニウムエチル−α−スルホベタイン、Ｎ−（メタ）アクリロイルオキシメチル−Ｎ，Ｎ−ジメチルアンモニウムプロピル−α−スルホベタイン、Ｎ−（メタ）アクリロイルオキシメチル−Ｎ，Ｎ−ジメチルアンモニウムブチル−α−スルホベタイン、Ｎ−（メタ）アクリロイルオキシエチル−Ｎ，Ｎ−ジメチルアンモニウムメチル−α−スルホベタイン、Ｎ−（メタ）アクリロイルオキシエチル−Ｎ，Ｎ−ジメチルアンモニウムエチル−α−スルホベタイン、Ｎ−（メタ）アクリロイルオキシエチル−Ｎ，Ｎ−ジメチルアンモニウムプロピル−α−スルホベタイン、Ｎ−（メタ）アクリロイルオキシエチル−Ｎ，Ｎ−ジメチルアンモニウムブチル−α−スルホベタイン、Ｎ−（メタ）アクリロイルオキシプロピル−Ｎ，Ｎ−ジメチルアンモニウムメチル−α−スルホベタイン、Ｎ−（メタ）アクリロイルオキシプロピル−Ｎ，Ｎ−ジメチルアンモニウムエチル−α−スルホベタイン、Ｎ−（メタ）アクリロイルオキシプロピル−Ｎ，Ｎ−ジメチルアンモニウムプロピル−α−スルホベタイン、Ｎ−（メタ）アクリロイルオキシプロピル−Ｎ，Ｎ−ジメチルアンモニウムブチル−α−スルホベタイン、Ｎ−（メタ）アクリロイルオキシブチル−Ｎ，Ｎ−ジメチルアンモニウムメチル−α−スルホベタイン、Ｎ−（メタ）アクリロイルオ���シブチル−Ｎ，Ｎ−ジメチルアンモニウムエチル−α−スルホベタイン、Ｎ−（メタ）アクリロイルオキシブチル−Ｎ，Ｎ−ジメチルアンモニウムプロピル−α−スルホベタイン、Ｎ−（メタ）アクリロイルオキシブチル−Ｎ，Ｎ−ジメチルアンモニウムブチル−α−スルホベタイン、などのＮ−(メタ)アクリロイルオキシアルキル−Ｎ，Ｎ−ジメチルアンモニウムアルキル−α−スルホベタイン；Ｎ−（メタ）アクリロイルオキシメトキシメチル−Ｎ，Ｎ−ジメチルアンモニウムメチル−α−スルホベタイン、Ｎ−（メタ）アクリロイルオキシメトキシメチル−Ｎ，Ｎ−ジメチルアンモニウムエチル−α−スルホベタイン、Ｎ−（メタ）アクリロイルオキシメトキシメチル−Ｎ，Ｎ−ジメチルアンモニウムプロピル−α−スルホベタイン、Ｎ−（メタ）アクリロイルオキシメトキシメチル−Ｎ，Ｎ−ジメチルアンモニウムブチル−α−スルホベタイン、Ｎ−（メタ）アクリロイルオキシエトキシエチル−Ｎ，Ｎ−ジメチルアンモニウムメチル−α−スルホベタイン、Ｎ−（メタ）アクリロイルオキシエトキシエチル−Ｎ，Ｎ−ジメチルアンモニウムエチル−α−スルホベタイン、Ｎ−（メタ）アクリロイルオキシエトキシエチル−Ｎ，Ｎ−ジメチルアンモニウムプロピル−α−スルホベタイン、Ｎ−（メタ）アクリロイルオキシエトキシエチル−Ｎ，Ｎ−ジメチルアンモニウムブチル−α−スルホベタイン、Ｎ−（メタ）アクリロイルオキシプロポキシプロピル−Ｎ，Ｎ−ジメチルアンモニウムメチル−α−スルホベタイン、Ｎ−（メタ）アクリロイルオキシプロポキシプロピル−Ｎ，Ｎ−ジメチルアンモニウムエチル−α−スルホベタイン、Ｎ−（メタ）アクリロイルオキシプロポキシプロピル−Ｎ，Ｎ−ジメチルアンモニウムプロピル−α−スルホベタイン、Ｎ−（メタ）アクリロイルオキシプロポキシプロピル−Ｎ，Ｎ−ジメチルアンモニウムブチル−α−スルホベタイン、Ｎ−（メタ）アクリロイルオキシブトキシブチル−Ｎ，Ｎ−ジメチルアンモニウムメチル−α−スルホベタイン、Ｎ−（メタ）アクリロイルオキシブトキシブチル−Ｎ，Ｎ−ジメチルアンモニウムエチル−α−スルホベタイン、Ｎ−（メタ）アクリロイルオキシブトキシブチル−Ｎ，Ｎ−ジメチルアンモニウムプロピル−α−スルホベタイン、Ｎ−（メタ）アクリロイルオキシブトキシブチル−Ｎ，Ｎ−ジメチルアンモニウムブチル−α−スルホベタインなどのＮ−(メタ)アクリロイルオキシアルコキシアルキル−Ｎ，Ｎ−ジメチルアンモニウムアルキル−α−スルホベタイン；Ｎ−（メタ）アクリルアミドプロピル−Ｎ，Ｎ−ジメチルアンモニウムプロピル−α−スルホベタイン、Ｎ−（メタ）アクリルアミドプロピル−Ｎ，Ｎ−ジメチルアンモニウムブチル−α−スルホベタインなどのＮ−(メタ)アクリルアミドアルキル−Ｎ，Ｎ−ジアルキルアンモニウムアルキル−α−スルホベタインなどが挙げられる。本発明において（メタ）アクリルと表記した場合、メタクリル若しくはアクリルであることを示す。
【００３８】
＜単量体（ａ２）＞
単量体（ａ２）としては、例えば、
１−ビニル−３−（３−スルホプロピル）イミダゾリウム内部塩、１−ビニル−３−（３−スルホブチル）イミダゾリウム内部塩、１−ビニル−２−メチル−３−（３−スルホプロピル）イミダゾリウム内部塩、１−ビニル−２−メチル−３−（４−スルホブチル）イミダゾリウム内部塩などの１−ビニル−２−アルキル−３−（４−スルホアルキル）イミダゾリウム内部塩などが挙げられる。
【００３９】
＜単量体（ａ３）＞
単量体（ａ３）としては、例えば、
２−ビニル−１−（３−スルホプロピル）ピリジニウム内部塩、２−ビニル−１−（３−スルホブチル）ピリジニウム内部塩、などの２−ビニル−１−（３−スルホアルキル）ピリジニウム内部塩；４−ビニル−１−（３−スルホプロピル）ピリジニウム内部塩、４−ビニル−１−（３−スルホブチル）ピリジニウム内部塩、などの４−ビニル−１−（３−スルホアルキル）ピリジニウム内部塩が挙げられる。
【００４０】
＜３級アミノ基を有する単量体（ａ’）＞
３級アミノ基を有する単量体（ａ’）＞としては、前述の単量体（ａ’４）〜（ａ’６）が好適に用いられる。
【００４１】
＜単量体（ａ’４）＞
単量体（ａ’４）としては、例えば、
Ｎ−（メタ）アクリロイルオキシメチル−Ｎ，Ｎ−ジメチルアンモニウム、Ｎ−（メタ）アクリロイルオキシエチル−Ｎ，Ｎ−ジメチルアンモニウム、Ｎ−（メタ）アクリロイルオキシプロピル−Ｎ，Ｎ−ジメチルアンモニウム、Ｎ−（メタ）アクリロイルオキシブチル−Ｎ，Ｎ−ジメチルアンモニウム、Ｎ−（メタ）アクリロイルオキシメチル−Ｎ，Ｎ−ジエチルアンモニウム、Ｎ−（メタ）アクリロイルオキシエチル−Ｎ，Ｎ−ジエチルアンモニウム、Ｎ−（メタ）アクリロイルオキシプロピル−Ｎ，Ｎ−ジエチルアンモニウム、
Ｎ−（メタ）アクリロイルオキシブチル−Ｎ，Ｎ−ジエチルアンモニウム、などのＮ−(メタ)アクリロイルオキシアルキル−Ｎ，Ｎ−ジアルキルアンモニウム；Ｎ−（メタ）アクリルアミドプロピル−Ｎ，Ｎ−ジメチルアンモニウム、Ｎ−（メタ）アクリルアミドプロピル−Ｎ，Ｎ−ジエチルアンモニウム、などのＮ−(メタ)アクリルアミドアルキル−Ｎ，Ｎ−ジアルキルアンモニウム；Ｎ−（メタ）アクリロイルオキシメトキシメチル−Ｎ，Ｎ−ジメチルアンモニウム、Ｎ−（メタ）アクリロイルオキシエトキシエチル−Ｎ，Ｎ−ジメチルアンモニウム、Ｎ−（メタ）アクリロイルオキシプロポキシプロピル−Ｎ，Ｎ−ジメチルアンモニウム、Ｎ−（メタ）アクリロイルオキシブトキシブチル−Ｎ，Ｎ−ジメチルアンモニウム、などのＮ−(メタ)アクリロイルオキシアルコキシアルキル−Ｎ，Ｎ−ジメチルアンモニウムが挙げられる。
【００４２】
＜単量体（ａ’５）＞
単量体（ａ’５）としては、例えば、１−ビニルイミダゾール、１−ビニル−２−メチルビニルイミダゾールなどが挙げられる。
【００４３】
＜単量体（ａ’６）＞
単量体（ａ’６）としては、例えば、２−ビニルピリジン、４−ビニルピリジンなど挙げられる。
【００４４】
＜ベタイン化剤（Ｄ）＞
ベタイン化剤（Ｄ）は、３級アミノ基を有する単量体（ａ’）を含む単量体を重合してなる重合体の３級アミノ基における窒素原子をベタイン化するために用いられる化合物群であり、好ましくは、単量体（ａ’４）〜（ａ’６）の＊＊で示される窒素原子をベタイン化するために用いられる化合物群である。
ベタイン化剤（Ｄ）としては、スルホベタイン化又はカルボベタイン化するものが好ましく用いられ、このようなベタイン化剤としては、環状スルホン酸エステル（Ｄ１）、ω‐ハロゲン化アルキルスルホン酸金属塩（Ｄ２）、環状カルボン酸エステル（Ｄ３）及びω‐ハロゲン化アルキルカルボン酸金属塩（Ｄ４）からなる群より選択される。
【００４５】
環状スルホン酸エステル（Ｄ１）としては、例えば、１，２−エタンスルトン、１，３−プロパンスルトン、１，４−ブタンスルトンが挙げられる。
【００４６】
ω‐ハロゲン化アルキルスルホン酸金属塩（Ｄ２）としては、例えば、２-クロロエタンスルホン酸ナトリウム、２-ブロモエタンスルホン酸ナトリウム、３-クロロプロパンスルホン酸ナトリウム、３-ブロモプロパンスルホン酸ナトリウム、４-クロロブタンスルホン酸ナトリウム、４-ブロモブタンスルホン酸ナトリウムなどが挙げられる。
【００４７】
環状カルボン酸エステル（Ｄ３）としては、例えば、β−プロピオラクトン、γ−ブチロラクトン、δ−バレロラクトンなどが挙げられる。
【００４８】
ω‐ハロゲン化アルキルカルボン酸金属塩（Ｄ４）としては、例えば、２−クロロ酢酸ナトリウム、２−ブロモ酢酸ナトリウム、３−クロロプロピオン酸ナトリウム、３−ブロモプロピオン酸ナトリウム、４−クロロ酪酸ナトリウム、４−ブロモ酪酸ナトリウム、５−クロロペンタン酸ナトリウム、５−ブロモペンタン酸ナトリウムなどが挙げられる。
【００４９】
＜その他単量体＞
前述の（ｉ）又は（ｉｉ）の重合体を得る際に、末端アニオン性基のベタイン構造を有する単量体（ａ）、３級アミノ基を有する単量体（ａ’）の他に、その他単量体を用いることができる。
【００５０】
［炭素数１〜１８のアルキル基を有する単量体（ｂ）］
その他単量体としては、炭素数１〜１８のアルキル基を有する単量体（ｂ）を用いることが好ましい。単量体（ｂ）に基づく構成単位の導入により、水への親和性や樹脂の硬さを適切に制御し、タンパク質周囲の環境を適切に制御することで、優れたタンパク質安定化効果を有することができる。
【００５１】
炭素数１〜１８のアルキル基を有する単量体（ｂ）としては、例えば、メチル（メタ）アクリレート、エチル（メタ）アクリレート、プロピル（メタ）アクリレート、ｎ−ブチル（メタ）アクリレート、ペンチル（メタ）アクリレート、ヘプチル（メタ）アクリレート、２−エチルヘキシル（メタ）アクリレート、オクチル（メタ）アクリレートなどのアルキル（メタ）アクリレート；１−プロピレン、１−ブテン、１−ペンテン、１−ヘキセン、１−オクテン、１−ノネン、１−デセンなどのα−オレフィン系エチレン性不飽和単量体などが挙げられる。
【００５２】
単量体（ｂ）以外のその他単量体（ｃ）を用いることもできる。具体例を下記に示す。
【００５３】
［単量体（ｂ）以外のその他単量体（ｃ）］
（単量体（ｃ１））
単量体（ｂ）以外のその他単量体の中でも水酸基、カルボン酸基、無水カルボン酸基、リン酸基、スルホン酸基、１〜３級アミド基、１〜４級アミン基、ポリエーテル鎖を分子構造内に有するものを単量体（ｃ１）とする。ビニル系重合体（Ａ）は、極性官能基を有する単量体（ｃ１）に基づく構成単位を有することで、極性官能基を有することができる。
【００５４】
単量体（ｃ１）としては、特に限定されないが、例えば、２−ヒドロキシエチル（メタ）アクリレート、２−ヒドロキシプロピル（メタ）アクリレート、４−ヒドロキシブチル（メタ）アクリレート、２−（メタ）アクリロイロキシエチル−２−ヒドロキシエチルフタル酸、グリセロールモノ（メタ）アクリレート、４−ヒドロキシビニルベンゼン、１−エチニル−１−シクロヘキサノール、アリルアルコールなどの水酸基を有する単量体；マレイン酸、フマル酸、イタコン酸、シトラコン酸、又は、これらのアルキル若しくはアルケニルモノエステル、フタル酸β−（メタ）アクリロキシエチルモノエステル、イソフタル酸β−（メタ）アクリロキシエチルモノエステル、テレフタル酸β−（メタ）アクリロキシエチルモノエステル、コハク酸β−（メタ）アクリロキシエチルモノエステル、アクリル酸、メタクリル酸、クロトン酸、けい皮酸などのカルボン酸基、若しくはその無水物を有する単量体；ビニルスルホン酸、スチレンスルホン酸などのスルホン酸基を有する単量体；（２−ヒドロキシエチル）メタクリレートアッシドホスフェートなどのリン酸基を有する単量体；（メタ）アクリルアミド、Ｎ−メトキシメチル−（メタ）アクリルアミド、Ｎ−エトキシメチル−（メタ）アクリルアミド、Ｎ−プロポキシメチル−（メタ）アクリルアミド、Ｎ−ブトキシメチル−（メタ）アクリルアミド、Ｎ−ペントキシメチル−（メタ）アクリルアミド、Ｎ，Ｎ−ジ（メトキシメチル）アクリルアミド、Ｎ−エトキシメチル−Ｎ−メトキシメチル（メタ）アクリルアミド、Ｎ，Ｎ−ジ（エトキシメチル）アクリルアミド、Ｎ−エトキシメチル−Ｎ−プロポキシメチル（メタ）アクリルアミド、Ｎ，Ｎ−ジ（プロポキシメチル）アクリルアミド、Ｎ−ブトキシメチル−Ｎ−プロポキシメチル（メタ）アクリルアミド、Ｎ，Ｎ−ジ（ブトキシメチル）アクリルアミド、Ｎ−ブトキシメチル−Ｎ−メトキシメチル（メタ）アクリルアミド、Ｎ，Ｎ−ジ（ペントキシメチル）アクリルアミド、Ｎ−メトキシメチル−Ｎ−ペントキシメチル（メタ）アクリルアミド、Ｎ，Ｎ−ジメチルアクリルアミド、Ｎ，Ｎ−ジエチルアクリルアミド、
ダイアセトン（メタ）アクリルアミドなどの１〜３級アミド基を有する単量体；（メタ）アクリル酸ジメチルアミノエチルメチルクロライド塩、トリメチル−３−（１−（メタ）アクリルアミド−１，１−ジメチルプロピル）アンモニウムクロライド、トリメチル−３−（１−（メタ）アクリルアミドプロピル）アンモニウムクロライド、及びトリメチル−３−（１−（メタ）アクリルアミド−１，１−ジメチルエチル）アンモニウムクロライドなどの１〜４級アミン基を有する単量体；ポリエチレングリコール（メタ）アクリレート、メトキシポリエチレングリコール（メタ）アクリレート、エトキシポリエチレングリコール（メタ）アクリレート、プロポキシポリエチレングリコール（メタ）アクリレート、ｎ−ブトキシポリエチレングリコール（メタ）アクリレート、ｎ−ペンタキシポリエチレングリコール（メタ）アクリレート、フェノキシポリエチレングリコール（メタ）アクリレート、ポリプロピレングリコール（メタ）アクリレート、メトキシポリプロピレングリコール（メタ）アクリレート、エトキシポリプロピレングリコール（メタ）アクリレート、プロポキシポリプロピレングリコール（メタ）アクリレート、ｎ−ブトキシポリプロピレングリコール（メタ）アクリレート、ｎ−ペンタキシポリプロピレングリコール（メタ）アクリレート、フェノキシポリプロピレングリコール（メタ）アクリレート、ポリテトラメチレングリコール（メタ）アクリレート、メトキシポリテトラメチレングリコール（メタ）アクリレート、フェノキシテトラエチレングリコール（メタ）アクリレート、ヘキサエチレングリコール（メタ）アクリレート、メトキシヘキサエチレングリコール（メタ）アクリレートなどのポリエーテル鎖を有する単量体が挙げられる。
【００５５】
（単量体（ｃ２））
単量体（ｂ）及び（ｃ１）以外のその他単量体（ｃ２）としては、ノニル（メタ）アクリレート、デシル（メタ）アクリレート、ドデシル（メタ）アクリレート、シクロヘキシル（メタ）アクリレート、イソボニル（メタ）アクリレート、メトキシエチル（メタ）アクリレート、エトキシエチル（メタ）アクリレート、プロポキシエチル（メタ）アクリレート、ブトキシエチル（メタ）アクリレート、エトキシプロピル（メタ）アクリレート等のアクリルエステル（メタ）アクリレート；フェニル（メタ）アクリレート、ベンジル（メタ）アクリレート、フェノキシエチル（メタ）アクリレート等の芳香族エステル（メタ）アクリレート；（メタ）アクリル酸アリル、（メタ）アクリル酸１−メチルアリル、（メタ）アクリル酸２−メチルアリル、（メタ）アクリル酸１−ブテニル、（メタ）アクリル酸２−ブテニル、（メタ）アクリル酸３−ブテニル、（メタ）アクリル酸１，３−メチル−３−ブテニル、（メタ）アクリル酸２−クロルアリル、（メタ）アクリル酸３−クロルアリル、（メタ）アクリル酸ｏ−アリルフェニル、（メタ）アクリル酸２−（アリルオキシ）エチル、（メタ）アクリル酸アリルラクチル、（メタ）アクリル酸シトロネリル、（メタ）アクリル酸ゲラニル、（メタ）アクリル酸ロジニル、（メタ）アクリル酸シンナミル、ジアリルマレエート、ジアリルイタコン酸、（メタ）アクリル酸ビニル、クロトン酸ビニル、オレイン酸ビニル，リノレン酸ビニル、（メタ）アクリル酸２−（２’−ビニロキシエトキシ）エチルなどのエチレン性不飽和基含有（メタ）アクリル酸エステル類；パーフルオロメチルメチル（メタ）アクリレート、パーフルオロエチルメチル（メタ）アクリレート、２−パーフルオロブチルエチル（メタ）アクリレート、２−パーフルオロヘキシルエチル（メタ）アクリレート、２−パーフルオロオクチルエチル（メタ）アクリレート、２−パーフルオロイソノニルエチル（メタ）アクリレート、２−パーフルオロノニルエチル（メタ）アクリレート、２−パーフルオロデシルエチル（メタ）アクリレート、パーフルオロプロピルプロピル（メタ）アクリレート、パーフルオロオクチルプロピル（メタ）アクリレート、パーフルオロオクチルアミル（メタ）アクリレート、パーフルオロオクチルウンデシル（メタ）アクリレートなどの炭素数１〜２０のパーフルオロアルキル基を有するパーフルオロアルキル基含有エチレン性不飽和単量体などの（メタ）アクリレート系単量体が挙げられる。
【００５６】
また単量体（ｃ２）としては、例えば、ラクトン変性（メタ）アクリレートなどのポリエステル鎖を有するエチレン性不飽和化合物などの側鎖に高分子構造を有する（メタ）アクリレート系単量体が挙げられる。
【００５７】
また単量体（ｃ２）としては、例えば、スチレン、α−メチルスチレン、２−メチルスチレン、クロロスチレン、アリルベンゼン、エチニルベンゼン等の芳香族ビニル単量体；（メタ）アクリロニトリルなどのニトリル基含有エチレン性不飽和単量体；酢酸ビニル、酪酸ビニル、プロピオン酸ビニル、ヘキサン酸ビニル、カプリル酸ビニル、ラウリル酸ビニル、パルミチン酸ビニル、ステアリン酸ビニルなどの脂肪酸ビニル系化合物；ブチルビニルエーテル、エチルビニルエーテルなどのビニルエーテル系エチレン性不飽和単量体；酢酸アリル、シアン化アリルなどのアリル単量体；シアン化ビニル、ビニルシクロヘキサン、ビニルメチルケトンなどのビニル単量体；アセチレン、エチニルトルエンなどのエチニル単量体パーフルオロブチルエチレン、パーフルオロヘキシルエチレン、パーフルオロオクチルエチレン、パーフルオロデシルエチレンなどのパーフルオロアルキル、アルキレン類などのパーフルオロアルキル基含有エチレン性不飽和化合物等の、（メタ）アクリレートではないエチレン性不飽和結合を有する単量体が挙げられる。
【００５８】
本発明において、その他単量体の有するエチレン性不飽和結合基は、重合性の観点から（メタ）アクリレート基若しくは芳香族ビニル基であることが好ましい。
【００５９】
＜ビニル系重合体（Ａ）の組成＞
ビニル系重合体（ｉ−１）の場合、全単量体（即ち、単量体（ａ１）〜（ａ３）、及び必要に応じて用いられるその他単量体との合計）１００ｍｏｌ％中、単量体（ａ１）〜（ａ３）の合計量は、好ましくは３０〜９５ｍｏｌ％であり、より好ましくは４０〜８０ｍｏｌ％である。単量体（ａ１）〜（ａ３）が上記範囲にあることによって、好適な水溶性を発現すると共に、たんぱく質の周囲環境を適切に制御することで、優れたタンパク質安定化効果を得ることができる。
【００６０】
単量体（ｂ）量は、全単量体（即ち、単量体（ａ１）〜（ａ３）、及び必要に応じて用いられるその他単量体との合計）１００ｍｏｌ％中、好ましくは５〜７０ｍｏｌ％であり、より好ましくは２０〜６０ｍｏｌ％である。７０ｍｏｌ％以下とすることにより、たんぱく質に対する疎水的な相互作用を抑制でき、タンパク質の劣化を抑えることができる。５ｍｏｌ％以上であることにより、単量体（ａ１）〜（ａ３）が相対的に少なくなり、ビニル系重合体（ｉ−１）の水溶性を適度に抑制し、タンパク質周囲の環境を適切に制御することができる。
【００６１】
単量体（ｂ）以外のその他単量体（ｃ）を用いる場合、全単量体（即ち、単量体（ａ１）〜（ａ３）、及び必要に応じて用いられるその他単量体との合計）１００ｍｏｌ％中、単量体（ｃ）量は、好ましくは０〜６５ｍｏｌ％であり、より好ましくは０〜４０ｍｏｌ％である。
単量体（ｃ）として、極性官能基を有する単量体（ｃ１）を用いる場合、全単量体（即ち、単量体（ａ１）〜（ａ３）、及び必要に応じて用いられるその他単量体との合計）１００ｍｏｌ％中、極性官能基を有する単量体（ｃ１）は０〜２０ｍｏｌ％であることが好ましい。
単量体（ａ１）〜（ａ３）に由来するベタイン構造の効果を発揮させるため、その他単量体（ｃ）は少ない方が好ましい。
【００６２】
また、ビニル系重合体（ｉｉ−１）の場合は、ビニル系重合体（ｉ−１）と同様の理由から、全単量体（即ち、単量体（ａ’４）〜（ａ’６）、及び必要に応じて用いられるその他単量体との合計）１００ｍｏｌ％中、単量体（ａ’４）〜（ａ’６）に由来する構造のうちベタイン化剤（Ｄ）と反応してなる部分が３０〜９５ｍｏｌ％であることが好ましく、４０〜８０ｍｏｌ％であることがより好ましい。
単量体（ｂ）は、全単量体（即ち、単量体（ａ’４）〜（ａ’６）、及び必要に応じて用いられるその他単量体との合計）１００ｍｏｌ％中、５〜７０ｍｏｌ％であることが好ましく、２０〜６０ｍｏｌ％であることがより好ましい。
単量体（ｂ）以外のその他単量体（ｃ）を用いる場合、全単量体（即ち、単量体（ａ’４）〜（ａ’６）、及び必要に応じて用いられるその他単量体との合計）１００ｍｏｌ％中、単量体（ｃ）と単量体（ａ’４）〜（ａ’６）に由来する構造のうちベタイン化剤（Ｄ）が反応していない部分との合計量は０〜６５ｍｏｌ％であることが好ましく、０〜４０ｍｏｌ％であることがより好ましい。
その他の単量体（ｃ）として、極性官能基を有する単量体（ｃ１）を用いる場合、全単量体（即ち、単量体（ａ’４）〜（ａ’６）、及び必要に応じて用いられるその他単量体との合計）１００ｍｏｌ％中、極性官能基を有する単量体（ｃ１）と単量体（ａ’４）〜（ａ’６）に由来する部分にベタイン化剤（Ｄ）が反応していない部分は０〜２０ｍｏｌ％であることが好ましい。
【００６３】
＜ガラス転移温度＞
ビニル系重合体（Ａ）のガラス転移温度（以下、Ｔｇともいう）は、−２０℃〜１５０℃が好ましく、５０〜１３０℃がより好ましい。Ｔｇが−２０℃以上１５０℃以下であることにより、たんぱく質の周囲の環境を適切に制御することができ、優れたタンパク質安定化効果を得ることができる。
【００６４】
ＤＳＣ（示差走査熱量計）によるガラス転移温度の測定は以下のようにして行うことができる。ビニル系重合体（Ａ）の溶液を乾固し、得られた樹脂約２ｍｇをアルミニウムパン上で秤量し、該試験容器をＤＳＣ測定ホルダーにセットし、１０℃／分の昇温条件にて得られるチャートの吸熱ピークを読み取る。このときのピーク温度を本発明のガラス転移温度とする。
【００６５】
＜質量平均分子量＞
ビニル系重合体（Ａ）の質量平均分子量は、好ましくは２，０００〜１，０００，０００であり、好ましくは１０，０００〜５００，０００であり、より好ましくは２０，０００〜２００，０００であり、特に好ましくは５，０００〜１５０，０００である。
ビニル系重合体（Ａ）の質量平均分子量は、ゲルパーミエーションクロマトグラフィー（ＧＰＣ）によって標準プルラン換算で計測した値を採用した。測定装置及び測定条件としては下記条件１による。その他の事項については、ＪＩＳＫ７２５２−１〜４：２００８を参照した。なお、難溶の高分子化合物については下記条件の下、溶解可能な濃度で測定した。また、ビニル系重合体（Ａ）の分子量測定が困難な場合は、末端アニオン性ベタイン変性前の前駆体ポリマーの質量平均分子量をビニル系重合体（Ａ）の質量平均分子量とした。末端アニオン性ベタイン変性前の前駆体ポリマーの質量平均分子量はゲルパーミエーションクロマトグラフィー（ＧＰＣ）によって標準ポリスチレン換算で計測した値を採用し、測定装置及び測定条件としては、下記条件２によることを基本とした。
【００６６】
（条件１）
カラム：ＯＨｐａｋ  ＳＢ−Ｇ、
ＯＨｐａｋ  ＳＢ−８０６Ｍ  ＨＱを３本及び、
ＯＨｐａｋ  ＳＢ−８０２．５  ＨＱを連結したもの。
キャリア：１／１５  ｍｏｌ／Ｌ  ｐＨ７．０  リン酸緩衝液
（りん酸緩衝剤粉末１／１５  ｍｏｌ／Ｌ  ｐＨ７．０（富士フイルム和光純薬(株)製）をイオン交換水１Ｌに溶解させたもの）
キャリア流量：１．０ｍＬ／ｍｉｎ
試料濃度：０．５質量％
検出器：ＲＩ（屈折率）検出器
注入量：０．１ｍＬ
【００６７】
（条件２）
カラム：ＴＯＳＯＨＴＳＫｇｅｌＳｕｐｅｒＡＷ４０００、
ＴＯＳＯＨＴＳＫｇｅｌＳｕｐｅｒＡＷ３０００ 及び
ＴＯＳＯＨＴＳＫｇｅｌＳｕｐｅｒＡＷ２５００を連結したもの。
キャリア：Ｎ，Ｎ−ジメチルホルムアミド（１Ｌ）、トリエチルアミン（３．０４ｇ）、ＬｉＢｒ（０．８７ｇ）の混合液
測定温度：４０℃
キャリア流量：０．６ｍＬ／ｍｉｎ
【００６８】
＜タンパク質の安定化方法＞
本発明のタンパク質安定化剤と、タンパク質を共存させることにより、タンパク質を安定に保管することができる。安定化剤とタンパク質は、共通の溶媒に溶解又は分散させることで共存させることができる。
【００６９】
安定化剤とタンパク質を共存させる溶媒は水系の溶媒が好ましい。例えば、水やリン酸緩衝生理食塩水やトリス緩衝生理食塩水があげられる。水はメタノールやエタノール、プロピルアルコール、テトラヒドロフランなど水と混合できる有機溶剤を一部含んでもよい。
【００７０】
タンパク質に対して本発明の安定化剤は質量で好ましくは１００倍、更に好ましくは１０,０００倍加えて使用する。安定化剤の添加量が不十分な場合、安定化効果が発現できない可能性がある。同じ理由から、安定化剤は溶液の全量に対して好ましくは０．０１％以上、更に好ましくは０．１％以上加えて使用する。
【実施例】
【００７１】
以下に、実施例により本発明をさらに具体的に説明するが、以下の実施例は本発明の権利範囲を何ら制限するものではない。尚、実施例及び比較例における「部」は「質量部」を表し、ｍｏｌとは物質量を表し、ｍｏｌ％は全単量体中の物質量の割合を表す。なお、質量平均分子量（Ｍｗ）及びガラス転移温度（Ｔｇ）の測定方法は上述の通りである。
【００７２】
＜各種ベタインモノマーの合成＞
ビニル系重合体（ａ）の合成に用いたＮ−メタクリロイルオキシエチル−Ｎ，Ｎ−ジメチルアンモニウムブチル−α−スルホベタインは、特開２０１２−１８７９０７号公報の段落０２６２を参考に合成した。同様に、Ｎ−メタクリロイルオキシエチル−Ｎ，Ｎ−ジメチルアンモニウムメチル−α−カルボベタインは特開平１１−２２２４７０号公報の段落００４５を、１−ビニル−３−（３−スルホプロピル）イミダゾリウム内部塩と２−ビニル−１−（３−スルホプロピル）ピリジニウム内部塩は特開平８−２１８０６５号公報の段落００３９を参考に合成した。２−メタクリロイルオキシエチルホスホリルコリンは東京化成工業株式会社から購入したものを用いた。
【００７３】
＜ビニル系重合体（Ａ）の合成＞
（ビニル系重合体（Ａ−１））
攪拌器、温度計、滴下ロート、還流器を備えた反応容器に、エタノール６０部を仕込み、内温を７５℃に昇温し十分に窒素置換した。別途用意しておいた、２，２‘−アゾビス−２−メチルプロピオンアビジンを０．４部、単量体（ａ１）としてＮ−メタクリロイルオキシエチル−Ｎ，Ｎ−ジメチルアンモニウムブチル−α−スルホベタインを２９．５部（５０ｍｏｌ％）、単量体（ｂ）としてメチルメタクリレートを８．１部（４０ｍｏｌ％）、単量体（ｃ１）として２−ヒドロキシエチルアクリレートを１．２部（５ｍｏｌ％）、単量体（ｃ１）としてジエチルアクリルアミドを１．３部（５ｍｏｌ％）混合したものを、内温を７５℃に保ちながら３時間滴下を続け、さらに２時間撹拌を続けた。固形分測定によって転化率が９８％超えたことを確認後、冷却して取出した。その後、オーブンでエタノールを完全に揮発させ、ビニル系重合体（Ａ−１）を得た。
得られたビニル系重合体（Ａ−１）のＴｇは９６℃であり、質量平均分子量は８４，０００であった。
【００７４】
（ビニル系重合体（Ａ−２〜１７））
表１に示す組成に変更した以外は、ビニル系重合体（Ａ−１）と同様にして、ビニル系重合体（ａ−２〜１７）を得た。
【００７５】
（ビニル系重合体（Ａ−１８））
攪拌器、温度計、滴下ロート、還流器を備えた反応容器に、エタノール６０部を仕込み、内温を７５℃に昇温し十分に窒素置換した。別途用意しておいた、２，２’−アゾビス−２−メチルプロピオンアミジンを０．４部、単量体（ａ’４）としてメタクリル酸２−（ジメチルアミノ）エチルを２９．０部（５０ｍｏｌ％）、単量体（ｂ）としてメチルメタクリレートを５．９部（３０ｍｏｌ％）、ブチルアクリレートを５．１部（２０ｍｏｌ％）混合したものを、内温を７５℃に保ちながら３時間滴下を続け、さらに２時間撹拌を継続し、共重合体を得た。
固形分測定にて転化率が９８％超えたことを確認後、ベタイン化剤として、１，４−ブタンスルトンを３１．７部（前記単量体（ａ’４）の１．５倍量）加え、更に２０時間撹拌を続けた。
次いで、冷却して取出し、オーブンでエタノールを完全に揮発させた。乾燥させたビニル系重合体をメチルエチルケトンでよく洗浄し、副生成物や残存した原料を取り除き、末端アニオン性基のベタイン構造を有する繰り返し単位を含むビニル系重合体（Ａ−１８）を得た。得られたビニル系重合体（Ａ−１８）のＴｇは９６℃であり、質量平均分子量は９９，０００であった。
ビニル系重合体（Ａ−１８）は、以下の反応式１０に示すように、１，４−ブタンスルトンの開環反応により、単量体（ａ１）の一種であるＮ−メタクリロイルオキシエチル−Ｎ，Ｎ−ジメチルアンモニウムブチル−α−スルホベタインを用いたビニル系重合体（Ａ−１）等と同様のベタイン構造を側鎖に有するものである。
【００７６】
【化１３】
2020019878.tif 000014
【００７７】
（ビニル系重合体（Ａ−１９〜２３））
表２示す組成に変更した以外はビニル系重合体（Ａ−１８）と同様にして、３級アミノ基含有ビニル系重合体を得た後、３級アミノ基含有ビニル系重合体中の単量体（ａ’４）〜（ａ’６）に由来する３級アミノ基にベタイン化剤（Ｄ）を反応させて、ビニル系重合体（Ａ−１９〜２３）を得た。以下に、各々の反応式１１〜１５を示す。
【００７８】
【化１４】
2020019878.tif 000015
【００７９】
【化１５】
2020019878.tif 000016
【００８０】
【化１６】
2020019878.tif 000017
【００８１】
【化１７】
2020019878.tif 000018
【００８２】
【化１８】
2020019878.tif 000019
【００８３】
【表１】
2020019878.tif 000020
【００８４】
【表２】
2020019878.tif 000021
【００８５】
表１及び２中の略称を以下に示す。
ＤＭＢＳ：Ｎ−メタクリロイルオキシエチル−Ｎ，Ｎ−ジメチルアンモニウムブチル−α−スルホベタイン
ＤＭＭＣ：Ｎ−メタクリロイルオキシエチル−Ｎ，Ｎ−ジメチルアンモニウムメチル−α−カルボベタイン
ＶＳＰＩ：１−ビニル−３−（３−スルホプロピル）イミダゾリウム内部塩
ＶＳＰＰ：２−ビニル−１−（３−スルホプロピル）ピリジニウム内部塩
ＭＭＡ：メチルメタクリレート
ＢＡ：ブチルアクリレート
ＨＥＡ：２−ヒドロキシエチルアクリレート
ＡＡ：アクリル酸
ＤＥＡＡ：ジエチルアクリルアミド
Ｓｔ：スチレン
ＩＢＸＭＡ：イソボルニルアクリレート
ＤＭ：Ｎ−メタクリロイルオキシエチル−Ｎ，Ｎ−ジメチルアミン
ＶＩ：１−ビニルイミダゾール
ＶＰ：２−ビニルピリジン
【００８６】
＜タンパク質安定化剤水溶液の調整＞
［実施例１］
（タンパク質安定化剤水溶液（ＡＳ−１））
ビニル系重合体（Ａ−１）を、リン酸緩衝生理食塩水（以下ＰＢＳ溶液）に溶解させ、固形分濃度０．１質量％のタンパク質安定化剤水溶液（ＡＳ−１）を得た。
【００８７】
［実施例２〜２３］
（タンパク質安定化剤水溶液（ＡＳ−２〜２３））
タンパク質安定化剤水溶液（ＡＳ−１）と同様の方法で、表３に示すビニル系重合体（Ａ）をＰＢＳ溶液に溶解させ、タンパク質安定化剤水溶液（ＡＳ−２〜２３）を得た。
【００８８】
［比較例１］
（タンパク質安定化剤水溶液（ＡＳ−２４））
無水ベタイン（東京化成株式会社 製）を、タンパク質安定化剤水溶液（ＡＳ−１）と同様の方法でＰＢＳ溶液に溶解させ、タンパク質安定化剤水溶液（ＡＳ−２４）を得た。
【００８９】
＜タンパク質安定化剤の評価＞
［評価用酵素水溶液の調整］
ＨＲＰ標識ＣＲＰ抗体（ａｂｃａｍ社製）を８．０ｎｇ／ｍｌとなるように、得られたタンパク質安定化剤水溶液１ｍｌで希釈・混合し、評価用の酵素水溶液を作成した。評価用酵素水溶液は濃度変化が無いよう、よく密閉し２５℃暗所で保管した。
【００９０】
［酵素活性評価］
ペルオキシダーゼ用発色キット（住友ベークライト製）を用い、発色剤（３，３‘，５，５’−テトラメチルベンジジン（ＴＭＢＺ）溶液）を１０ｍｌと基質液（過酸化水素水）１００μｌを混合し発色液を得た。
この発色液１００μｌと、評価用酵素水溶液１００μｌとを９６穴ウェルプレートに加え、３０℃暗所で２０分間静置した。これに停止液（硫酸水溶液）を１００μｌ加え反応を停止させた。４５０ｎｍでの吸光度をプレートリーダーＭｕｌｔｉｍｏｄｅ  Ｒｅａｄｅｒ  Ｍｉｔｈｒａｓ２  ＬＢ９４３（ＢＥＲＴＨＯＬＤ  ＴＥＣＨＮＯＬＯＧＩＥＳ社製）で測定し、反応により生じたＴＭＢＺ酸化物の量を定量した。ＴＭＢＺの酸化反応はＨＲＰ標識ＣＲＰ抗体の活性と相関するため、得られた吸光度を酵素活性の指標として使用することができる。
【００９１】
［タンパク質安定化効果の評価］
上記酵素活性評価を、評価用酵素水溶液の保管前と２５℃３０日間保管後の２回行い、吸光度を測定した。保管前の吸光度を１００％としたときの、保管後の吸光度の比率を計算して相対吸光度とし、下記基準にてタンパク質の変性を評価した。
【００９２】
３０日保管後の相対吸光度
◎：９５％以上（極めて良好）
○：９０％以上、９５％未満（良好）
△：８０％以上、９０％未満（使用可能）
×：８０％未満（使用不可）
【００９３】
【表３】
2020019878.tif 000022
【００９４】
表３に示すように、末端アニオン性基のベタイン構造を有する繰り返し単位を含むビニル系重合体（Ａ）を含有する、タンパク質安定化剤を用いることで、優れたタンパク質安定化効果が得られた。
一方、末端アニオン性基のベタイン構造を有する低分子化合物を用いた比較例１は、タンパク質と共存させ保管しても十分な安定化効果が得られないことが分かった。これは、末端アニオン性基のベタイン構造を有するビニル系重合体でないことにより、タンパク質の外部環境を適切に制御できなかったためであると考えられる。